(57)【要約】  本発明は、特に硫酸カルシウム系バインダー用の、硬化促進剤を製造する方法であって、少なくとも１種のポリカルボキシレートと共に石膏を乾式粉砕することを特徴とする、硬化促進剤を製造する方法に関する。【特許請求の範囲】
【請求項１】
少なくとも１種のポリカルボキシレートと共に、石膏を乾式粉砕することを特徴とする、硬化促進剤を製造する方法、特に硫酸カルシウム系バインダー用の硬化促進剤を製造する方法。
【請求項２】
前記石膏を、≦１００μｍの範囲、特に≦７０μｍ未満の範囲、好ましくは≦４０μｍ未満の範囲の粒径ｄ50値まで粉砕することを特徴とする、請求項１に記載の方法。
【請求項３】
前記ポリカルボキシレートを、０．０５〜１０ｗｔ％の分率、特に０．０５〜２ｗｔ％の分率、具体的には０．２〜１ｗｔ％の分率で使用することを特徴とする、請求項１又は２に記載の方法。
【請求項４】
前記ポリカルボキシレートを、凝集した固体状態で、特に粉末状ポリカルボキシレートの状態で、使用することを特徴とする、請求項１〜３のいずれか一項に記載の方法。
【請求項５】
前記ポリカルボキシレートは、ポリカルボキシレート主鎖とポリエーテル側鎖とを有する櫛形ポリマーであり、前記ポリエーテル側鎖は、エステル基、エーテル基及び／又はアミド基によって、前記ポリカルボキシレート主鎖に結合されていることを特徴とする、請求項１〜４のいずれか一項に記載の方法。
【請求項６】
前記ポリカルボキシレート又は櫛形ポリマーは、下記構造単位を含むか又はこれらからなることを特徴とする、請求項１〜５のいずれか一項に記載の方法：
ａ）  ａモル部の以下の式（Ｉ）の構造単位Ｓ１：
【化１】
2015502323.tif 000013
ｂ）  ｂモル部の以下の式（ＩＩ）の構造単位Ｓ２：
【化２】
2015502323.tif 000014
ｃ）  ｃモル部の以下の式（ＩＩＩ）の構造単位Ｓ３：
【化３】
2015502323.tif 000015
ｄ）  ｄモル部の以下の式（ＩＶ）の構造単位Ｓ４：
【化４】
2015502323.tif 000016
（上記式中、
Ｍは互いに独立してＨ＋、アルカリ金属イオン、アルカリ土類金属イオン、二価又は三価の金属イオン、アンモニウムイオン又は有機アンモニウム基を表し、
それぞれのＲｕは、互いに独立して、水素又はメチル基を表し、
それぞれのＲｖは、互いに独立して、水素又はＣＯＯＭを表し、
ｍ＝０，１又は２であり、
ｐ＝０又は１であり、
Ｒ１及びＲ２は、互いに独立して、Ｃ１〜Ｃ２０アルキル基、シクロアルキル基、アルキルアリール基、又は［ＡＯ］ｎ−Ｒ４を表し、
Ａ＝Ｃ２〜Ｃ４アルキレンであり、Ｒ４は、Ｈ、Ｃ１〜Ｃ２０アルキル基、シクロヘキシル基、又はアルキルアリール基を表し、
そしてｎ＝２〜２５０であり、
Ｒ３は、互いに独立して、ＮＨ２、−ＮＲ５Ｒ６、−ＯＲ７ＮＲ８Ｒ９を表し、
Ｒ５及びＲ６は、互いに独立して、Ｃ１〜Ｃ２０アルキル基、シクロアルキル基、アルキルアリール基、若しくはアリール基を表し、又は
ヒドロキシアルキル基、アセトキシエチル（ＣＨ３−ＣＯ−Ｏ−ＣＨ２−ＣＨ２−）、ヒドロキシ−イソプロピル（ＨＯ−ＣＨ（ＣＨ３）−ＣＨ２−）、若しくはアセトキシイソプロピル基（ＣＨ３−ＣＯ−Ｏ−ＣＨ（ＣＨ３）−ＣＨ２−）を表し、
あるいは、
Ｒ５及びＲ６は、窒素をその一部として共に環を形成することにより、モルホリン又はイミダゾリン環を形成し；
Ｒ７は、Ｃ２〜Ｃ４アルキレン基であり、
Ｒ８及びＲ９は、互いに独立して、Ｃ１〜Ｃ２０アルキル基、シクロアルキル基、アルキルアリール基、アリール基、又はヒドロキシアルキル基を表し、
そして、ａ，ｂ，ｃ及びｄは、それぞれの構造単位Ｓ１，Ｓ２，Ｓ３及びＳ４のモル分率を表し、
ａ／ｂ／ｃ／ｄ＝（０．１〜０．９）／（０．１〜０．９）／（０〜０．８）／（０〜０．８）であり、
特にａ／ｂ／ｃ／ｄ＝（０．３〜０．９）／（０．１〜０．７）／（０〜０．６）／（０〜０．４）であり、
好ましくはａ／ｂ／ｃ／ｄ＝（０．５〜０．９）／（０．１〜０．３）／（０．００１〜０．００５）／０であり、そしてａ＋ｂ＋ｃ＋ｄ＝１であることを条件とする）。
【請求項７】
前記ポリカルボキシレート中、
ａ）  残基Ｒｕ及びＲｖは、水素を表し、
ｂ）  ｍ＝０であり、
ｃ）  ｐ＝１であり、
ｄ）  Ｒ１及びＲ２は、互いに独立して−［ＡＯ］ｎ−Ｒ４を表し、ｎ＝２０〜７０であり、かつ／又は
ｅ）  Ｒ４は、メチル基を表す
ことを特徴とする、請求項６に記載の方法。
【請求項８】
少なくとも１種の付加的な粉砕助剤を使用し、前記粉砕助剤が具体的には糖、澱粉、ケイ砂及び／又はドロマイトを含むことを特徴とする、請求項１〜７のいずれか一項に記載の方法。
【請求項９】
前記乾式粉砕が、粉砕媒体ミル内、特にボールミル内で行われることを特徴とする、請求項１〜８のいずれか一項に記載の方法。
【請求項１０】
請求項１〜９のいずれか一項に記載の方法によって得ることができる、硬化促進剤、特に硫酸カルシウム系バインダー用の硬化促進剤。
【請求項１１】
硫酸カルシウム系バインダー、特にスタッコの硬化を促進するための、請求項１０に記載の硬化促進剤の使用。
【請求項１２】
プラスターボードの製造に際しての請求項１１に記載の使用。
【請求項１３】
硫酸カルシウム系バインダー、並びに請求項１０に記載の硬化促進剤を含有するバインダー組成物。
【請求項１４】
前記硬化促進剤は、前記バインダーを基準として、０．０００５〜５ｗｔ％の分率、特に０．０１〜１ｗｔ％の分率で存在することを特徴とする、請求項１３に記載のバインダー組成物。
【請求項１５】
請求項１３又は１４に記載の硬化されたバインダー組成物を含有する成形体、特にプラスターボード。
【発明の詳細な説明】
【技術分野】
【０００１】
本発明は、硬化促進剤を製造する方法、特に硫酸カルシウム系バインダー用の硬化促進剤を製造する方法に関する。さらに本発明は、こうして製造された硬化促進剤、並びに硬化促進剤の使用に関する。本発明の更なる対象は、硬化促進剤を含むバインダー組成物、及び硬化されたバインダー組成物を含有する成形体である。
【背景技術】
【０００２】
硫酸カルシウム系バインダーを処理する際には、硬化促進添加剤又は硬化促進剤がしばしば使用される。これにより、バインダーの硬化時間を大幅に短縮することができる。このことは、例えばプラスターボードの大量生産において決定的に有利である。
【０００３】
硫酸カルシウム系バインダーにとって特に効果的な硬化促進剤は、微粉砕された石膏又は硫酸カルシウム二水和物（ＣａＳＯ4・２Ｈ2Ｏ）である。石膏はここでは具体的には種結晶として作用する。種結晶は、バインダー中に存在する硫酸カルシウム半水和物及び／又は硬石膏の水和を促進する。
【０００４】
このような硬化促進剤の製造中に、添加剤、例えば澱粉、糖、又はデキストリンを石膏に製造中に添加することがある。これらの添加剤は、具体的には、石膏の粉砕プロセスを促進するか、又は粉砕後の石膏の特性に影響を与えるために役立つ。詳細に述べるならば、添加剤は、粉砕ミル内の石膏の破砕を容易にし、そして結果として生じた微粒子の凝集を防止する。他の添加剤はその代わりに硬化促進作用、又は粉砕後の石膏の安定性を高める。
【０００５】
これと関連して、特許文献１には、石膏の粉砕中に最大２０ｗｔ％の界面活性剤を添加剤として使用することが記載されている。詳細に述べられているのは、例えばナトリウムアルキレートスルホネート、ナトリウムラウリルスルフェート、又はエトキシル化ノニルフェノールである。これらの添加剤を使用することによって、具体的には貯蔵安定性が改善され、そして硬化促進作用が高められる。
【０００６】
しかしながら、石膏系の硬化促進剤のための周知の添加剤及び製造方法の多くは、完全に納得できるものというわけではない。すなわち、これらは粉砕プロセス又は石膏特性、特に硬化促進作用のいずれかだけしか改善しない場合がある。したがって、粉砕プロセス分野の改善は、硬化促進作用に不利に働く。またその逆も同じことが言える。他の方法及び添加剤は、経済上の欠点を有するか、又は技術的な実施が高価である。
【０００７】
したがって、上記欠点を有さない新たな別の解決手段が依然として必要である。
【先行技術文献】
【特許文献】
【０００８】
【特許文献１】米国特許第４，２９８，３９４号明細書
【発明の概要】
【発明が解決しようとする課題】
【０００９】
したがって、本発明の課題は、硫酸カルシウム系バインダー用の硬化促進剤を製造可能にする方法を提供することである。具体的にはこの方法は、可能な限り効率的かつ／又は経済的であるべきであり、また可能な限り最も効果的な硬化促進剤の製造を可能にするべきである。さらに、可能な限り効率的かつ／又は経済的に製造することができる硬化促進剤であって、周知の硬化促進剤と比較して同等の又は改善された作用を有する硬化促進剤を形成するべきである。さらに、硬化促進剤は、具体的には硫酸カルシウム系バインダーの加工性に大きな影響を及ぼすべきではない。
【課題を解決するための手段】
【００１０】
驚くべきことに、本発明の課題は、請求項１に記載の方法に照らして解決されることが判った。
本発明の方法は、特に硫酸カルシウム系バインダー用の硬化促進剤を製造するために、ポリカルボキシレートと共に石膏を乾式粉砕することを特徴とする。
上記問題点は、請求項１０に記載の特徴に基づく硬化促進剤に関して解決される。
【発明の効果】
【００１１】
粉砕試験において示されたように、添加剤なしのブランク試料と比較して、石膏の乾式粉砕中にポリカルボキシレートを使用すると、粉砕体に対するケーキング又は粘着が有意に少なくなる。したがって、ミルの生産能力又は単位時間当たりの石膏粉砕量を、同一ミル性能に対して有意に高めることができる。結果として、ミルの清浄化費用を軽減することができ、このことはまたミル又は粉砕体の摩耗及び断裂を低減する。さらに、ポリカルボキシレートを使用すると、粉砕生成物の微粉度をより高くすることが可能である。しかもこの方法において添加剤として使用されるポリカルボキシレートは、世界中で低コストで入手することができ、現存の組成物中に僅かな量でも既に効果的である。このように、全体的に見て、硫酸カルシウム系バインダー用の硬化促進剤を製造する新規の、効率的かつ経済的な方法がもたらされる。
【００１２】
こうして生成された硬化促進剤は具体的には、硫酸カルシウム系バインダー中の極めて良好な促進作用によって特徴づけられる。換言すれば、硬化開始までの時間、及び硬化終了までの時間の両方を、本発明による硬化促進剤を用いて有意に短縮することができる。
【００１３】
本発明による硬化促進剤は、硫酸カルシウム系バインダーの流動能力に対する悪影響をほとんど又は全く及ぼさない。これは、硬化促進剤なしのブランク試料と比較して流動能力又は拡散度（ｄｅｇｒｅｅ  ｏｆ  ｓｐｒｅａｄｉｎｇ）がわずかしか減少しないという事実によって示される。この減少は硬化促進作用の二次的な現象である。したがってバインダーの加工性は同じままである。
【００１４】
本発明の別の更なる態様は、更なる独立請求項の対象である。本発明の特に好ましい実施態様は、従属請求項の対象である。
【発明を実施するための形態】
【００１５】
本発明の第１の態様は、硬化促進剤を製造する方法、特に硫酸カルシウム系バインダー用の硬化促進剤を製造する方法であって、少なくとも１種のポリカルボキシレートと共に石膏を乾式粉砕する、硬化促進剤を製造する方法に関する。
【００１６】
「硬化（ｓｅｔｔｉｎｇ）」とは、水で調製されたバインダーの固化（ｓｏｌｉｄｉｆｉｃａｔｉｏｎ）に続くものを意味する。固化は、バインダーの剛化（ｓｔｉｆｆｅｎｉｎｇ）（流体から堅固な状態への遷移）、及びこれに続く硬質化（ｈａｒｄｅｎｉｎｇ）プロセス（バインダーを含有するマトリックスの機械強度をさらに高める）を伴う。
【００１７】
本明細書中の「硬化促進剤（ｓｅｔｔｉｎｇ  ａｃｃｅｌｅｒａｔｏｒ）」という用語は、バインダーに添加されると、バインダーの硬化開始までの時間、又は硬化終了までの時間を短縮する物質を表す。これは、硬化促進剤が添加されない対応バインダーと比較しての表現である。
【００１８】
「バインダー（ｂｉｎｄｅｒ）」という用語は、具体的には無機バインダーであって、水の存在において水和反応の形で反応することによって、固形の水和物又は水和物相を形成する、無機バインダーを表す。
【００１９】
「硫酸カルシウム系バインダー（ｂｉｎｄｅｒ  ｂａｓｅｄ  ｏｎ  ｃａｌｃｉｕｍ  ｓｕｌｆａｔｅ）」とは、具体的には硫酸カルシウム半水和物及び／又は硬石膏を含むバインダーを意味する。硫酸カルシウム半水和物又はＣａＳＯ４・０．５Ｈ２Ｏは、α−半水和物又はβ−半水和物として存在することができる。同様に、硬石膏は、硬石膏ＩＩ又は硬石膏ＩＩＩとして存在することができる。具体的にはバインダー中に含まれる全成分のうち、硫酸カルシウム半水和物及び／又は硬石膏が最大の重量分率を有する。硫酸カルシウム系バインダーは、少なくとも２５ｗｔ％、特に少なくとも５０ｗｔ％、好ましくは少なくとも７５ｗｔ％、さらに好ましくは少なくとも９０ｗｔ％の硫酸カルシウム半水和物及び／又は硬石膏からなることが好ましい。具体的には、硫酸カルシウム系バインダーは、不可避の不純物を除いて専ら硫酸カルシウム半水和物及び／又は硬石膏からなる。硫酸カルシウム系バインダーは、β−半水和物と僅かな分率の硬石膏ＩＩＩとの混合物である。このようなバインダーは「スタッコ（ｓｔｕｃｃｏ）」という用語によっても知られている。
【００２０】
「石膏（ｇｙｐｓｕｍ）」とは本明細書中では、硫酸カルシウム二水和物又はＣａＳＯ４・２Ｈ２Ｏを意味する。
【００２１】
「ポリカルボキシレート」は本明細書中では、それぞれが少なくとも１つのカルボキシル基を有する少なくとも２つのモノマー単位を含むか、又はこれらのモノマー単位からなるポリマーを意味する。カルボキシル基は純粋なカルボキシル基として、又はカルボキシレートとして存在することができる。さらに、それぞれのカルボキシル基及び／又はそれぞれのカルボキシレートは互いに独立して、アルコール及び／又はチオールでエステル化することができ、かつ／又は酸アミドとして存在することができる。ポリカルボキシレートは、少なくとも３つ、特に少なくとも５つ、特に好ましくは２０〜７０個のモノマー単位を含み、又はこれらのモノマー単位からなることが好ましい。基本的には、いくつかの異なるポリカルボキシレートの混合物を使用することもできる。
【００２２】
「粉砕（ｇｒｉｎｄｉｎｇ）」又は「粉砕プロセス（ｇｒｉｎｄｉｎｇ  ｐｒｏｃｅｓｓ）」という用語は具体的には、固形物又は異なる固形物の混合物の平均粒径が低減されるプロセスを意味する。典型的には、固形物又は異なる固形物の混合物、特にバインダーは、粉砕中、少なくとも５００ｃｍ２／ｇ、特に少なくとも１０００ｃｍ２／ｇ、好ましくは少なくとも２０００ｃｍ２／ｇ、より好ましくは少なくとも４０００ｃｍ２／ｇのブレーン（Ｂｌａｉｎｅ）値まで粉砕される。粉砕される固形物は「粉砕生成物（ｇｒｉｎｄｉｎｇ  ｐｒｏｄｕｃｔ）」とも呼ばれる。
【００２３】
「乾式粉砕」とは、粉砕前又は粉砕中、粉砕生成物又は石膏に液体添加剤が添加されない、特に含水添加剤が添加されない粉砕プロセスを意味する。すなわち、粉砕前又は粉砕中、粉砕生成物に固形物だけ、例えば粉末形態の固形物だけが添加される。したがって、乾式粉砕プロセスは、本質的に液体物質又は液体添加剤の不在において行われる。凝集「液体」状態及び凝集「固体」状態とは、具体的には標準状態、特に温度０℃及び圧力１．０１３２５ｂａｒにおける状態を意味する。温度２５℃、特に４０℃、好ましくは４５℃、及び圧力１．０１３２５ｂａｒにおいて凝集固体状態を成す物質又は材料を乾式粉砕中に使用する。
【００２４】
乾式粉砕中に使用される物質のうちの液体分率、特に水分率は具体的には１ｗｔ％未満、好ましくは０．０５ｗｔ％未満、さらに好ましくは０．００１ｗｔ％未満であり、これらはその都度、使用される個々の物質の量を意味する。液体分率はここでは遊離液体（ｆｒｅｅ  ｌｉｑｕｉｄｓ）を意味する。具体的に言うと、石膏中に存在する結晶水は液体としてはカウントされない。
【００２５】
１つの有利な実施態様によれば、石膏は、少なくとも２５００ｇ／ｃｍ２、特に少なくとも５０００ｇ／ｃｍ２、好ましくは少なくとも６０００ｇ／ｃｍ２又は６０００ｇ／ｃｍ２の比表面積（ブレーンによる）まで粉砕される。
【００２６】
粉砕生成物を判定するために、比表面積に加えて、５０質量％が通過するときの粒径、いわゆるメディアン値ｄ５０が使用される。ｄ５０値は、例えば粉末試料の粒子上の光散乱によって割り出すことができる。対応する測定法は当業者によく知られており、例えば標準ＩＳＯ  １３３２０：２００９により詳しく記載されている。
【００２７】
石膏は乾式粉砕中に極めて微細に粉砕して、具体的にはｄ５０値が≦１００μｍの範囲、特に≦７０μｍ未満、好ましくは≦４０μｍ未満になるようにすることが有利である。
【００２８】
ポリカルボキシレートを、０．０５〜１０ｗｔ％、特に０．０５〜２ｗｔ％、具体的には０．２〜１ｗｔ％の分率で使用することが好ましい。一方では、本発明の効果はこうして最適になる。他方では、このような例は経済的に有利である。
【００２９】
ポリカルボキシレートは、具体的には凝集した固体状態のポリカルボキシレートである。これは例えばシート、ディスク、フロック、スケール、ペレット、顆粒、及び／又は粉末の形態で存在することができる。ポリカルボキシレートは粉末状であることが好ましい。このことは、乾式粉砕中、粉砕生成物又は石膏との特に効果的なブレンドを達成する。ポリカルボキシレート中の液体分率、特に水分率は≦５ｗｔ％、特に≦１ｗｔ％、好ましくは≦０．１ｗｔ％であることが好ましい。
【００３０】
具体的には、ポリカルボキシレートは、ポリカルボキシレート主鎖とポリエーテル側鎖とを有する櫛形ポリマーである。ポリエーテル側鎖は具体的にはエステル、エーテル及び／又はアミド基によって、ポリカルボキシレート主鎖に結合されている。
【００３１】
特に好ましいのは、ポリカルボキシレート又は櫛形ポリマーであって、下記構造単位を含むか又はこれらからなる、ポリカルボキシレート又は櫛形ポリマーである：
ａ）  ａモル部の式（Ｉ）構造単位Ｓ１
【化１】
2015502323.tif 000002
ｂ）  ｂモル部の式（ＩＩ）構造単位Ｓ２
【化２】
2015502323.tif 000003
ｃ）  ｃモル部の式（ＩＩＩ）構造単位Ｓ３
【化３】
2015502323.tif 000004
ｄ）  ｄモル部の式（ＩＶ）構造単位Ｓ４
【化４】
2015502323.tif 000005
（上記式中、
Ｍは、互いに独立してＨ＋、アルカリ金属イオン、アルカリ土類金属イオン、二価又は三価金属イオン、アンモニウムイオン又は有機アンモニウム基を表し、
それぞれのＲｕは互いに独立して、水素又はメチル基を表し、
それぞれのＲｖは互いに独立して、水素又はＣＯＯＭを表し、
ｍ＝０，１又は２であり、
ｐ＝０又は１であり、
Ｒ１及びＲ２は、互いに独立して、Ｃ１〜Ｃ２０アルキル基、シクロアルキル基、アルキルアリール基、又は［ＡＯ］ｎ−Ｒ４を表し、
Ａ＝Ｃ２〜Ｃ４アルキレンであり、Ｒ４はＨ、Ｃ１〜Ｃ２０アルキル基、シクロヘキシル基、又はアルキルアリール基を表し、
そしてｎ＝２〜２５０であり、
Ｒ３は互いに独立して、ＮＨ２、−ＮＲ５Ｒ６、−ＯＲ７ＮＲ８Ｒ９を表し、
Ｒ５及びＲ６は互いに独立して、Ｃ１〜Ｃ２０アルキル基、シクロアルキル基、アルキルアリール基、又はアリール基を表し、又は
ヒドロキシアルキル基又はアセトキシエチル（ＣＨ３−ＣＯ−Ｏ−ＣＨ２−ＣＨ２−）又はヒドロキシ−イソプロピル（ＨＯ−ＣＨ（ＣＨ３）−ＣＨ２−）又はアセトキシイソプロピル基（ＣＨ３−ＣＯ−Ｏ−ＣＨ（ＣＨ３）−ＣＨ２−）を表し、あるいは、
Ｒ５及びＲ６は、窒素をその一部として共に環を形成することにより、モルホリン又はイミダゾリン環を形成し；
Ｒ７はＣ２〜Ｃ４アルキレン基であり、
Ｒ８及びＲ９は互いに独立して、Ｃ１〜Ｃ２０アルキル基、シクロアルキル基、アルキルアリール基、アリール基、又はヒドロキシアルキル基を表し、
そしてａ，ｂ，ｃ及びｄは、それぞれの構造単位Ｓ１，Ｓ２，Ｓ３及びＳ４のモル分率を表し、
ａ／ｂ／ｃ／ｄ＝（０．１〜０．９）／（０．１〜０．９）／（０〜０．８）／（０〜０．８）であり、
特にａ／ｂ／ｃ／ｄ＝（０．３〜０．９）／（０．１〜０．７）／（０〜０．６）／（０〜０．４）であり、
好ましくはａ／ｂ／ｃ／ｄ＝（０．５〜０．９）／（０．１〜０．３）／（０．００１〜０．００５）／０であり、そしてａ＋ｂ＋ｃ＋ｄ＝１であることを条件とする）。
【００３２】
好ましくは、構造単位Ｓ１，Ｓ２，Ｓ３及びＳ４は一緒の状態で、総櫛形ポリマー重量の少なくとも５０ｗｔ％、特に少なくとも９０ｗｔ％、最も好ましくは少なくとも９５ｗｔ％の重量分率を有する。また好ましくは、構造単位Ｓ１，Ｓ２，Ｓ３及びＳ４中に存在する総原子数は一緒にした状態で、櫛形ポリマー中に存在する全ての原子の少なくとも５０％、特に少なくとも９０％、最も好ましくは少なくとも９５％である。
【００３３】
Ａは好ましくはＣ２アルキレン及び／又はＣ３アルキレン、特に好ましくはＣ２アルキレンを表す。
【００３４】
具体的には、ｎ＝２０〜７０である。
【００３５】
Ｒ１及びＲ２は互いに独立して［ＡＯ］ｎ−Ｒ４を表すことが有利であり、ここでＡ，Ｒ４及びｎは上記の通りである。
【００３６】
特に好ましいポリカルボキシレート又は櫛形ポリマーの場合、Ｒ１は［ＡＯ］ｎ−Ｒ４を表し、ｎ＝２０〜７０である。最も好ましくは、Ｒ４はここではメチル基を表す。
【００３７】
ポリカルボキシレートが櫛形ポリマーの場合、Ｒ１及び／又はＲ２は互いに独立して［ＡＯ］ｎ−Ｒ４を表すことが好ましい。特に好適なポリカルボキシレート又は櫛形ポリマーは下記特徴のうちの１つ又は２つ以上を有する：
ａ）  残基Ｒｕ及びＲｖは水素を表し、かつ／又は
ｂ）  ｍ＝０であり、かつ／又は
ｃ）  ｐ＝１であり、かつ／又は
ｄ）  Ｒ１及びＲ２は互いに独立して−［ＡＯ］ｎ−Ｒ４を表し、ｎ＝２０〜７０であり、かつ／又は
ｅ）  Ｒ４はメチル基を表す。
【００３８】
好ましい実施態様によれば、全ての特徴ａ）〜ｅ）がポリカルボキシレートにおいて実現される。
【００３９】
ポリカルボキシレート又は櫛形ポリマーの平均分子量（Ｍｗ）は具体的には５０００〜１５０，０００ｇ／ｍｏｌ、特に１０，０００〜１００，０００ｇ／ｍｏｌである。
【００４０】
ポリカルボキシレートの融点又は溶融範囲の下限は有利には少なくとも２５℃、特に４０℃、より好ましくは４５℃である。
【００４１】
上述のポリカルボキシレート又は櫛形ポリマーの製造はそれ自体は当業者に知られており、例えば以下の式（Ｉｍ），（ＩＩｍ），（ＩＩＩｍ）及び（ＩＶｍ）の対応するモノマーをラジカル重合することによって行うことができる。その結果、構造単位Ｓ１，Ｓ２，Ｓ３及びＳ４を有する櫛形ポリマーがもたらされる。残基Ｒｕ，Ｒｖ，Ｒ１，Ｒ２，Ｒ３，Ｍ，ｍ及びｐは上述の通りである。
【化５】
2015502323.tif 000006
【００４２】
以下の式（Ｖ）のポリカルボン酸のポリマー類似変換によって櫛形ポリマーＫＰを製造することもできる：
【化６】
2015502323.tif 000007
【００４３】
ポリマー類似変換の際には、式（Ｖ）のカルボン酸を対応するアルコール又はアミン（例えばＨＯ−Ｒ１、Ｈ２Ｎ−Ｒ２、Ｈ−Ｒ３）でエステル化又はアミド化し、次いで（残基Ｍの性質に応じて、例えば金属水酸化物又はアンモニアで）中和又は部分中和する。ポリマー類似変換に関する詳細は、欧州特許第１  １３８  ６９７号明細書第７頁第２０行〜第８頁第５０行及びその例、又は欧州特許第１  ０６１  ０８９号明細書第４頁第５４行〜第５頁第３８行及びその例に開示されている。この変換の変更形の場合、欧州特許第１  ３４８  ７２９号明細書第３頁〜第５頁及びその例（例えば段落００３２及び００３７）に記載されているように、櫛形ポリマーを凝集固体状態で製造することができる。引用されたこれらの特許明細書の開示内容は具体的に参照することにより、本明細書中に組み入れられる。
【００４４】
このような櫛形ポリマーはまたＳｉｋａ  Ｓｃｈｗｅｉｚ  ＡＧによってＶｉｓｃｏＣｒｅｔｅ（登録商標）という一連のブランドで商業的に供給されている。
【００４５】
１つの有利な実施態様によれば、少なくとも１種の付加的な粉砕助剤を使用することができる。付加的な粉砕助剤は糖、澱粉、ケイ砂及び／又はドロマイトを含むことが好ましい。このようにすると、所定の環境下でポリカルボキシレートの作用を改善することができ、或いは、ポリカルボキシレートの分率を低減することができる。後者は経済的理由から特に有益である。
【００４６】
乾式粉砕は粉砕媒体ミル内、特にボールミル内で行われることが好ましい。粉砕媒体ミル内では、１つ又は２つ以上の粉砕媒体及び粉砕生成物が容器内に拘束されない状態で配置され、互いに相対運動させられる。この相対運動は例えば容器の振動によって達成することができる。このことは、粉砕媒体と粉砕生成物との衝突を引き起こすので、粉砕生成物は機械的に破砕される。粉砕生成物の破砕は具体的には衝撃応力（ｉｍｐａｃｔ  ａｎｄ  ｓｈｏｃｋ  ｓｔｒｅｓｓ）によって発生する。粉砕生成物の破砕に加えて、粉砕生成物の粒子の物質変化及び結晶格子の崩壊も生じる。例えば、新しい表面形成、非晶質化、相変態、及び転位が生じ得る。これはこの事例では望ましい。それというのも、このような改質石膏粒子は硬化促進剤として概ねより効果的だからである。
【００４７】
別の態様において、本発明は、上記の方法によって得ることができる硬化促進剤、特に硫酸カルシウム系バインダー用の硬化促進剤に関する。換言すれば、硬化促進剤は、少なくとも１種のポリカルボキシレートと共に石膏に乾式粉砕を施すことによって得ることができる。好ましい実施態様では、方法と関連して上述した任意の特徴が実現される。
【００４８】
試験において示されたように、乾式粉砕によって製造されたこのような硬化促進剤は、湿式粉砕によって製造された対応硬化促進剤とはその構造及び特性において区別される。これはおそらく、ナノメートル範囲の極めて微細な粒子が湿式粉砕中に存在する液体によって好ましくは溶解され、硬化促進剤中にはより少量で存在するか又は全く存在しないという事実に起因する。このことは乾式粉砕による硬化促進剤製造には当てはまらない。乾式粉砕の場合、液体が存在しないのでこの問題は生じない。さらに正確に述べるならばナノメートル範囲の極めて小さな粒子は、硫酸カルシウム系バインダー中の極めて効果的な結晶化種子である。これらの結晶化種子がなければ、又はその濃度が低減されると、硬化促進作用は結果として低下する。
【００４９】
硬化促進剤は、純粋な形態で、又は少なくとも１種の他の添加剤と一緒に使用することができる。例えば、硬化促進剤と前記少なくとも１種の他の添加剤とを混合し、これを添加組成物として使用することができる。このためには、前記少なくとも１種の他の添加剤は、例えば硬化促進剤製造後、又は乾式粉砕プロセス後に混合することができる。
【００５０】
使用される添加剤は例えば流動剤、具体的にはポリカルボキシレート、特にポリカルボキシレートエーテルであり得る。ポリカルボキシレートは特に上記の通りであり、これは硫酸カルシウム系バインダーの流動特性を改善することができる。添加剤として使用されるポリカルボキシレートは、乾式粉砕プロセスに使用されるポリカルボキシレートとは異なっていても同じであってもよい。
【００５１】
別の態様において、本発明は、硫酸カルシウム系バインダーの硬化を促進するための、上記硬化促進剤の使用に関する。
【００５２】
この使用はプラスターボードの製造に際して特に有利である。硬化促進作用が強いので、製造速度をプラスターボードの工業生産時に大幅に高めることができる。
【００５３】
さらに本発明は、硫酸カルシウム系バインダー、特にスタッコ、並びに上記硬化促進剤を含有するバインダー組成物に関連する。
【００５４】
硬化促進剤は具体的には、バインダーを基準として、０．０００５〜５ｗｔ％、特に０．０１〜１ｗｔ％の分率で存在する。
【００５５】
具体的には、バインダー組成物は加えて水を含有するが、バインダーに対する水の重量比は、０．２〜１、特に０．４〜０．８、好ましくは０．５〜０．７である。このようなバインダー組成物は例えばプラスターボードの製造のために使用することができる。
【００５６】
別の態様では、本発明は、硬化された上記バインダー組成物を含有する成形体に関する。このような成形体は、水を添加した後、上記バインダー組成物を硬質化させることによって得ることができる。成形体は、事実上任意の所望の形状を有することができ、例えばプラスターボードの形態で存在する。
【実施例】
【００５７】
１．  ポリカルボキシレートの製造
１．１  櫛形ポリマーＫＰ１
機械的攪拌器、温度モニタリング装置、マッシュルーム・ヒーター及び真空ポンプを備えた１５００ｍｌの反応容器内に、平均分子量４０００〜６０００の水性ポリアクリル酸２９０ｇ（約２モルのＣＯＯＨ）を入れる。これに、６００ｇのメチルポリエチレングリコール（Ｉｎｅｏｓ社のＭＰＥＧ  ３０００）、並びに１００ｇのメチルポリエチレングリコール（Ｉｎｅｏｓ社のＭＰＥＧ  １０００）を添加する。さらに０．３ｇの消泡剤及び０．３ｇのＲｈｅｎｏｆｉｔ  ＤＤＡを攪拌しながら添加する。反応混合物を１７５℃まで加熱したら、水を蒸留して取り除く。この温度で３０分間にわたって攪拌した後、反応混合物に５ｇのＪｅｆｆａｍｉｎ  Ｍ２０７０と４ｇの５０％水酸化ナトリウムとからなる混合物を注意深く添加する。反応混合物が１７５℃に再び達したら直ぐに、８０ｍｂａｒの部分真空下で所期変換率まで反応を実施する。これは約２時間かかる。次いで、ＭＰＥＧ及びポリマーの含量をＵＰＬＣ（超高速液体クロマトグラフィ：Ｕｌｔｒａ  Ｐｅｒｆｏｒｍａｎｃｅ  Ｌｉｑｕｉｄ  Ｃｈｒｏｍａｔｏｇｒａｐｈｙ）によってよく知られた形式で測定する。約９５％のポリマー分率及び約５％の残留ＭＰＥＧ分率であることが可能であった。次いで溶融物を反応器から金属シート上に注ぎ出す。ここで鮮やかな色の塊が固化した。固化塊を次いで白い粉末になるまで粉砕する。こうして得られた粉末状櫛形ポリマーをＫＰ１と呼ぶ。溶融範囲：５０〜５５℃。ａ／ｂ／ｃ／ｄ＝０．８５６／０．１４２／０．００２／０。分子量（Ｍｗ）＝２９，０００ｇ／ｍｏｌ。
純粋櫛形ポリマーＫＰ１は以後、添加剤Ａ１とも呼ぶ。
【００５８】
１．２  櫛形ポリマーＫＰ２
別の櫛形ポリマーＫＰ２を櫛形ポリマーＫＰ１と事実上同様に製造する。しかしポリマー溶融物は粉末には加工せず、その代わりに水と混合する（ポリマー分率４０ｗｔ％）。
こうして製造された水溶液を以後、添加剤Ａ３と呼ぶ。
【００５９】
２．  使用する粉砕媒体
試料の実施態様のために、下記の粉砕媒体又は添加剤Ａ１〜Ａ４を使用した（表１）：
【表１】
2015502323.tif 000008
【００６０】
３．  硬化促進剤の製造
本発明による、石膏系の硬化促進剤を製造するために、添加剤Ａ１を、石膏の粉砕中に粉砕助剤として使用した。この事例では２００ｇの石膏（ＫｎａｕｆのＲＥＡ石膏）を添加剤Ａ１と一緒に、ラボ用ボールミルにおいてその都度同一の条件下で粉砕した。粉砕継続時間及びミル速度を全ての粉砕試験において一定に保った。添加剤Ａ１の添加率を表に示しており、石膏使用量を、基準とする純粋な添加剤の量にそれぞれ関連させている。このようにして得られた硬化促進剤をＢ１〜Ｂ７と呼ぶ。さらに、添加剤なしで粉砕された純粋な石膏を参照例として、Ｂ０を製造した。
【００６１】
粉砕プロセス後、ブレーン微粉度及び３２μｍを上回る粒子の篩過残留率（全ての粒子に対するｗｔ％）を、３２μｍスクリーンを用いて標準ＥＮ１９６−６（２０１０年５月）に従って割り出した。
【００６２】
さらに、パラメータｄ５０及び粒径分布を、レーザー粒度分析によって、よく知られた様式で割り出した。
【００６３】
粉砕生成物収量を計量によって割り出した。計量された元の量から、ラボ用ボールミルのボールにケーキングされた、又はこれに粘着した石膏量を割り出した。
【００６４】
表２は、実施された粉砕試験及び対応する結果の要約を示す。
【表２】
2015502323.tif 000009
【００６５】
比較を目的としてさらに、石膏系の硬化促進剤を、接着剤Ａ２〜Ａ４を使用して同様に調製した。
【００６６】
表３は、こうして製造された硬化促進剤ＢＶ１〜ＢＶ４の対応する要約を示している。硬化促進剤ＢＶ３の製造方法は、粉砕助剤を水溶液の形態（添加剤Ａ）で使用するため、湿式粉砕に相当する。
【表３】
2015502323.tif 000010
【００６７】
添加剤Ａ１又は櫛形ポリマーＫＰ１の量が増大するのに伴ってミル内の付着が減少することが表２から特に明らかである。このことは基本的に、砂（添加剤Ａ２）を用いた比較試験ＢＶ１及びＢＶ２に関しても当てはまる（表３参照）。しかしながら、対応する添加率で添加剤Ａ２（砂）を使用すると、付着性は添加剤Ａ１を用いた場合よりも明らかに高くなる。さらに、より硬質の材料、例えば砂を粉砕すると、粉砕媒体の摩耗が増大する。
【００６８】
粉砕プロセス全体を考えると、添加剤Ａ１の添加率は０．０５０〜５ｗｔ％であること（加速剤Ｂ１〜Ｂ４）、そして具体的には添加剤Ａ１の添加率は０．２５０〜１ｗｔ％であること（加速剤Ｂ１〜Ｂ３）が有利である。
【００６９】
粉末状櫛形ポリマーＫＰ１（添加剤Ａ１、促進剤Ｂ２）の代わりに、同じ櫛形ポリマーを同じ濃度で、しかし水中に溶解させた状態で添加すると（添加剤Ａ３、促進剤ＢＶ３）、付着性が有意に増大する（表３）。このことは、乾式粉砕と湿式粉砕との差異を明示している。
【００７０】
３．  石膏試験
スタッコ中の硬化促進剤Ｂ０〜Ｂ６及びＢＶ１〜ＢＶ４の効果を同様に調査した。これを目的として、その都度２００ｇのスタッコ（Ｋｎａｕｆ）を１４０ｇの水、及び０．４ｇのそれぞれの硬化促進剤で調製した。バインダーに対する水の比は不変に０．７であった。
【００７１】
調製直後に、ガラス板上の中空シリンダ（直径５０ｍｍ、高さ５０ｍｍ）によって流動拡散（ｆｌｏｗ  ｓｐｒｅａｄ）を割り出した。次いで剛化開始及び剛化終了を通常の試験法（ナイフ・カッティング及び親指押圧法）によって確認した。
【００７２】
表４は促進剤Ｂ０〜Ｂ６を用いた試験Ｇ０〜Ｇ６の要約を示している。試験Ｒは促進剤なしで実施し、そして参照として用いた。
【表４】
2015502323.tif 000011
【００７３】
表５は、促進剤ＢＶ１〜ＢＶ４で行われた試験ＧＶ１〜ＧＶ４の対応する要約を示している。
【表５】
2015502323.tif 000012
【００７４】
表４から判るように、全ての促進剤Ｂ０〜Ｂ６は、促進剤なしの参照Ｒと比較して硬化促進作用を示す。特に有利なのは促進剤Ｂ１〜Ｂ４（試験Ｇ１〜Ｇ４）である。これらの促進剤は添加率０．０５０〜１．０００ｗｔ％の添加剤Ａ１で形成された。これらの促進剤は、参照Ｂ０（添加剤なしで粉砕された石膏）と比較して明らかに良好な促進剤作用を示す。
【００７５】
それとは逆に、湿式粉砕された硬化促進剤ＢＶ３を用いた比較試験ＧＶ３では、硬化促進作用の悪化が観察される。このことは、促進剤ＢＶ１，ＢＶ２及びＢＶ４を用いた試験ＧＶ１，ＧＶ２及びＧＶ４にも事実上当てはまる。
【００７６】
なお上記実施態様は例示のために採用したに過ぎず、本発明の範囲内で所望の通りに改変することができる。
【手続補正書】
【提出日】平成26年8月19日(2014.8.19)
【手続補正１】
【補正対象書類名】明細書
【補正対象項目名】００１０
【補正方法】変更
【補正の内容】
【００１０】
驚くべきことに、本発明の課題は、下記態様１に記載の方法に照らして解決されることが判った。
本発明の方法は、特に硫酸カルシウム系バインダー用の硬化促進剤を製造するために、ポリカルボキシレートと共に石膏を乾式粉砕することを特徴とする。
上記問題点は、下記態様１０に記載の特徴に基づく硬化促進剤に関して解決される。
すなわち、本発明の実施態様としては以下を挙げることができる：
〈態様１〉
少なくとも１種のポリカルボキシレートと共に、石膏を乾式粉砕することを特徴とする、硬化促進剤を製造する方法、特に硫酸カルシウム系バインダー用の硬化促進剤を製造する方法。
〈態様２〉
前記石膏を、≦１００μｍの範囲、特に≦７０μｍ未満の範囲、好ましくは≦４０μｍ未満の範囲の粒径ｄ50値まで粉砕することを特徴とする、態様１に記載の方法。
〈態様３〉
前記ポリカルボキシレートを、０．０５〜１０ｗｔ％の分率、特に０．０５〜２ｗｔ％の分率、具体的には０．２〜１ｗｔ％の分率で使用することを特徴とする、態様１又は２に記載の方法。
〈態様４〉
前記ポリカルボキシレートを、凝集した固体状態で、特に粉末状ポリカルボキシレートの状態で、使用することを特徴とする、態様１〜３のいずれか一項に記載の方法。
〈態様５〉
前記ポリカルボキシレートは、ポリカルボキシレート主鎖とポリエーテル側鎖とを有する櫛形ポリマーであり、前記ポリエーテル側鎖は、エステル基、エーテル基及び／又はアミド基によって、前記ポリカルボキシレート主鎖に結合されていることを特徴とする、態様１〜４のいずれか一項に記載の方法。
〈態様６〉
前記ポリカルボキシレート又は櫛形ポリマーは、下記構造単位を含むか又はこれらからなることを特徴とする、態様１〜５のいずれか一項に記載の方法：
ａ）  ａモル部の以下の式（Ｉ）の構造単位Ｓ１：
【化１】
2015502323.tif 000017
ｂ）  ｂモル部の以下の式（ＩＩ）の構造単位Ｓ２：
【化２】
2015502323.tif 000018
ｃ）  ｃモル部の以下の式（ＩＩＩ）の構造単位Ｓ３：
【化３】
2015502323.tif 000019
ｄ）  ｄモル部の以下の式（ＩＶ）の構造単位Ｓ４：
【化４】
2015502323.tif 000020
（上記式中、
Ｍは互いに独立してＨ＋、アルカリ金属イオン、アルカリ土類金属イオン、二価又は三価の金属イオン、アンモニウムイオン又は有機アンモニウム基を表し、
それぞれのＲｕは、互いに独立して、水素又はメチル基を表し、
それぞれのＲｖは、互いに独立して、水素又はＣＯＯＭを表し、
ｍ＝０，１又は２であり、
ｐ＝０又は１であり、
Ｒ１及びＲ２は、互いに独立して、Ｃ１〜Ｃ２０アルキル基、シクロアルキル基、アルキルアリール基、又は［ＡＯ］ｎ−Ｒ４を表し、
Ａ＝Ｃ２〜Ｃ４アルキレンであり、Ｒ４は、Ｈ、Ｃ１〜Ｃ２０アルキル基、シクロヘキシル基、又はアルキルアリール基を表し、
そしてｎ＝２〜２５０であり、
Ｒ３は、互いに独立して、ＮＨ２、−ＮＲ５Ｒ６、−ＯＲ７ＮＲ８Ｒ９を表し、
Ｒ５及びＲ６は、互いに独立して、Ｃ１〜Ｃ２０アルキル基、シクロアルキル基、アルキルアリール基、若しくはアリール基を表し、又は
ヒドロキシアルキル基、アセトキシエチル（ＣＨ３−ＣＯ−Ｏ−ＣＨ２−ＣＨ２−）、ヒドロキシ−イソプロピル（ＨＯ−ＣＨ（ＣＨ３）−ＣＨ２−）、若しくはアセトキシイソプロピル基（ＣＨ３−ＣＯ−Ｏ−ＣＨ（ＣＨ３）−ＣＨ２−）を表し、
あるいは、
Ｒ５及びＲ６は、窒素をその一部として共に環を形成することにより、モルホリン又はイミダゾリン環を形成し；
Ｒ７は、Ｃ２〜Ｃ４アルキレン基であり、
Ｒ８及びＲ９は、互いに独立して、Ｃ１〜Ｃ２０アルキル基、シクロアルキル基、アルキルアリール基、アリール基、又はヒドロキシアルキル基を表し、
そして、ａ，ｂ，ｃ及びｄは、それぞれの構造単位Ｓ１，Ｓ２，Ｓ３及びＳ４のモル分率を表し、
ａ／ｂ／ｃ／ｄ＝（０．１〜０．９）／（０．１〜０．９）／（０〜０．８）／（０〜０．８）であり、
特にａ／ｂ／ｃ／ｄ＝（０．３〜０．９）／（０．１〜０．７）／（０〜０．６）／（０〜０．４）であり、
好ましくはａ／ｂ／ｃ／ｄ＝（０．５〜０．９）／（０．１〜０．３）／（０．００１〜０．００５）／０であり、そしてａ＋ｂ＋ｃ＋ｄ＝１であることを条件とする）。
〈態様７〉
前記ポリカルボキシレート中、
ａ）  残基Ｒｕ及びＲｖは、水素を表し、
ｂ）  ｍ＝０であり、
ｃ）  ｐ＝１であり、
ｄ）  Ｒ１及びＲ２は、互いに独立して−［ＡＯ］ｎ−Ｒ４を表し、ｎ＝２０〜７０であり、かつ／又は
ｅ）  Ｒ４は、メチル基を表す
ことを特徴とする、態様６に記載の方法。
〈態様８〉
少なくとも１種の付加的な粉砕助剤を使用し、前記粉砕助剤が具体的には糖、澱粉、ケイ砂及び／又はドロマイトを含むことを特徴とする、態様１〜７のいずれか一項に記載の方法。
〈態様９〉
前記乾式粉砕が、粉砕媒体ミル内、特にボールミル内で行われることを特徴とする、態様１〜８のいずれか一項に記載の方法。
〈態様１０〉
態様１〜９のいずれか一項に記載の方法によって得ることができる、硬化促進剤、特に硫酸カルシウム系バインダー用の硬化促進剤。
〈態様１１〉
硫酸カルシウム系バインダー、特にスタッコの硬化を促進するための、態様１０に記載の硬化促進剤の使用。
〈態様１２〉
プラスターボードの製造に際しての態様１１に記載の使用。
〈態様１３〉
硫酸カルシウム系バインダー、並びに態様１０に記載の硬化促進剤を含有するバインダー組成物。
〈態様１４〉
前記硬化促進剤は、前記バインダーを基準として、０．０００５〜５ｗｔ％の分率、特に０．０１〜１ｗｔ％の分率で存在することを特徴とする、態様１３に記載のバインダー組成物。
〈態様１５〉
態様１３又は１４に記載の硬化されたバインダー組成物を含有する成形体、特にプラスターボード。
【手続補正２】
【補正対象書類名】明細書
【補正対象項目名】００１４
【補正方法】変更
【補正の内容】
【００１４】
本発明の別の更なる態様は、更なる独立的態様の対象である。本発明の特に好ましい実施態様は、従属的態様の対象である。
【手続補正３】
【補正対象書類名】特許請求の範囲
【補正対象項目名】全文
【補正方法】変更
【補正の内容】
【特許請求の範囲】
【請求項１】
少なくとも１種のポリカルボキシレートと共に、石膏を乾式粉砕することを特徴とする、硬化促進剤を製造する方法、特に硫酸カルシウム系バインダー用の硬化促進剤を製造する方法。
【請求項２】
前記石膏を、≦１００μｍの範囲の粒径ｄ50値まで粉砕することを特徴とする、請求項１に記載の方法。
【請求項３】
前記ポリカルボキシレートを、０．０５〜１０ｗｔ％の分率で使用することを特徴とする、請求項１又は２に記載の方法。
【請求項４】
前記ポリカルボキシレートを、凝集した固体状態で使用することを特徴とする、請求項１〜３のいずれか一項に記載の方法。
【請求項５】
前記ポリカルボキシレートは、ポリカルボキシレート主鎖とポリエーテル側鎖とを有する櫛形ポリマーであり、前記ポリエーテル側鎖は、エステル基、エーテル基及び／又はアミド基によって、前記ポリカルボキシレート主鎖に結合されていることを特徴とする、請求項１〜４のいずれか一項に記載の方法。
【請求項６】
前記ポリカルボキシレート又は櫛形ポリマーは、下記構造単位を含むか又はこれらからなることを特徴とする、請求項１〜５のいずれか一項に記載の方法：
ａ）  ａモル部の以下の式（Ｉ）の構造単位Ｓ１：
【化５】
2015502323.tif 000021
ｂ）  ｂモル部の以下の式（ＩＩ）の構造単位Ｓ２：
【化６】
2015502323.tif 000022
ｃ）  ｃモル部の以下の式（ＩＩＩ）の構造単位Ｓ３：
【化７】
2015502323.tif 000023
ｄ）  ｄモル部の以下の式（ＩＶ）の構造単位Ｓ４：
【化８】
2015502323.tif 000024
（上記式中、
Ｍは互いに独立してＨ＋、アルカリ金属イオン、アルカリ土類金属イオン、二価又は三価の金属イオン、アンモニウムイオン又は有機アンモニウム基を表し、
それぞれのＲｕは、互いに独立して、水素又はメチル基を表し、
それぞれのＲｖは、互いに独立して、水素又はＣＯＯＭを表し、
ｍ＝０，１又は２であり、
ｐ＝０又は１であり、
Ｒ１及びＲ２は、互いに独立して、Ｃ１〜Ｃ２０アルキル基、シクロアルキル基、アルキルアリール基、又は［ＡＯ］ｎ−Ｒ４を表し、
Ａ＝Ｃ２〜Ｃ４アルキレンであり、Ｒ４は、Ｈ、Ｃ１〜Ｃ２０アルキル基、シクロヘキシル基、又はアルキルアリール基を表し、
そしてｎ＝２〜２５０であり、
Ｒ３は、互いに独立して、ＮＨ２、−ＮＲ５Ｒ６、−ＯＲ７ＮＲ８Ｒ９を表し、
Ｒ５及びＲ６は、互いに独立して、Ｃ１〜Ｃ２０アルキル基、シクロアルキル基、アルキルアリール基、若しくはアリール基を表し、又は
ヒドロキシアルキル基、アセトキシエチル（ＣＨ３−ＣＯ−Ｏ−ＣＨ２−ＣＨ２−）、ヒドロキシ−イソプロピル（ＨＯ−ＣＨ（ＣＨ３）−ＣＨ２−）、若しくはアセトキシイソプロピル基（ＣＨ３−ＣＯ−Ｏ−ＣＨ（ＣＨ３）−ＣＨ２−）を表し、
あるいは、
Ｒ５及びＲ６は、窒素をその一部として共に環を形成することにより、モルホリン又はイミダゾリン環を形成し；
Ｒ７は、Ｃ２〜Ｃ４アルキレン基であり、
Ｒ８及びＲ９は、互いに独立して、Ｃ１〜Ｃ２０アルキル基、シクロアルキル基、アルキルアリール基、アリール基、又はヒドロキシアルキル基を表し、
そして、ａ，ｂ，ｃ及びｄは、それぞれの構造単位Ｓ１，Ｓ２，Ｓ３及びＳ４のモル分率を表し、
ａ／ｂ／ｃ／ｄ＝（０．１〜０．９）／（０．１〜０．９）／（０〜０．８）／（０〜０．８）であり、そしてａ＋ｂ＋ｃ＋ｄ＝１であることを条件とする）。
【請求項７】
前記ポリカルボキシレート中、
ａ）  残基Ｒｕ及びＲｖは、水素を表し、
ｂ）  ｍ＝０であり、
ｃ）  ｐ＝１であり、
ｄ）  Ｒ１及びＲ２は、互いに独立して−［ＡＯ］ｎ−Ｒ４を表し、ｎ＝２０〜７０であり、かつ／又は
ｅ）  Ｒ４は、メチル基を表す
ことを特徴とする、請求項６に記載の方法。
【請求項８】
少なくとも１種の付加的な粉砕助剤を使用し、前記粉砕助剤が、糖、澱粉、ケイ砂及び／又はドロマイトを含むことを特徴とする、請求項１〜７のいずれか一項に記載の方法。
【請求項９】
前記乾式粉砕が、粉砕媒体ミル内で行われることを特徴とする、請求項１〜８のいずれか一項に記載の方法。
【請求項１０】
請求項１〜９のいずれか一項に記載の方法によって得ることができる、硬化促進剤の硬化促進剤。
【請求項１１】
硫酸カルシウム系バインダーの硬化を促進するための、請求項１０に記載の硬化促進剤の使用。
【請求項１２】
プラスターボードの製造に際しての請求項１１に記載の使用。
【請求項１３】
硫酸カルシウム系バインダー、並びに請求項１０に記載の硬化促進剤を含有するバインダー組成物。
【請求項１４】
前記硬化促進剤は、前記バインダーを基準として、０．０００５〜５ｗｔ％の分率で存在することを特徴とする、請求項１３に記載のバインダー組成物。
【請求項１５】
請求項１３又は１４に記載の硬化されたバインダー組成物を含有する成形体。
【国際調査報告】
2015502323.tif 000025
2015502323.tif 000026
2015502323.tif 000027
2015502323.tif 000028
2015502323.tif 000029
2015502323.tif 000030